(57)【要約】【課題】木質化粧材Ａ１に対する樹脂の含浸性を向上させ、木質繊維の除去作用を可及的に抑制し、樹脂を含浸したときに得られる化粧板Ａ３がより自然観に優れた外観意匠を有するものとなるようにする。【解決手段】木質化粧材Ａ１の表面の一部を部分的に所定温度に加熱しておき、その表面全体にドライアイス微粒子Ｄを高速度で衝突させ又はそれに加えてめり込ませて昇華させ、その昇華エネルギーにより木質化粧材Ａ１の表面に、木質繊維が少なくとも一部でミクロフィブリル化される程度に解繊状態になった解繊層１を形成し、その解繊層１を含む部分に樹脂を含浸させて固化しＷＰＣ処理された木質化粧板Ａ３を得る。解繊層１は、加熱部分と非加熱部分とで解繊状態が異なり、加熱部分では強く解繊される一方、非加熱部分では相対的に弱く解繊され、木質化粧板Ａ３は外観意匠が部分的に変化したものとなる。【選択図】図３
2014195942.tif 000002
【特許請求の範囲】
【請求項１】
表面に、一部が部分的に加熱状態にある木質化粧材表面の全体に高速度で衝突したドライアイス微粒子が昇華するときのエネルギーにより木質繊維が解繊状態になりかつ該解繊状態が加熱部分と非加熱部分とで異なる解繊層を有することを特徴とする木質化粧板中間材。
【請求項２】
表面に、一部が部分的に加熱状態にある木質化粧材表面の全体に高速度で衝突してめり込んだドライアイス微粒子が昇華するときのエネルギーにより木質繊維が解繊状態になりかつ該解繊状態が加熱部分と非加熱部分とで異なる解繊層を有することを特徴とする木質化粧板中間材。
【請求項３】
請求項１又は２において、
解繊層は、表面の木質繊維の少なくとも一部がミクロフィブリル化される程度に解繊状態になっていることを特徴とする木質化粧板中間材。
【請求項４】
請求項１〜３のいずれか１つの木質化粧板中間材の解繊層を含む部分に樹脂が含浸して固化していることを特徴とする木質化粧板。
【請求項５】
請求項４において、
樹脂が含浸して固化している表面に塗膜層が設けられていることを特徴とする木質化粧板。
【請求項６】
木質化粧材の少なくとも表面の一部を部分的に加熱し、その部分的な加熱状態にある木質化粧材の表面全体にドライアイス微粒子を高速度で衝突させることにより、そのドライアイス微粒子が昇華するときのエネルギーにより該木質化粧材の表面を解繊状態としかつ該解繊状態を加熱部分と非加熱部分とで異ならせる工程を有することを特徴とする木質化粧板の製造方法。
【請求項７】
木質化粧材の少なくとも表面の一部を部分的に加熱し、その部分的な加熱状態にある木質化粧材の表面全体にドライアイス微粒子を高速度で衝突させてめり込ませることにより、そのドライアイス微粒子が昇華するときのエネルギーにより該木質化粧材の表面を解繊状態としかつ該解繊状態を加熱部分と非加熱部分とで異ならせる工程を有することを特徴とする木質化粧板の製造方法。
【請求項８】
請求項６又は７において、
木質化粧材表面の木質繊維の少なくとも一部がミクロフィブリル化される程度に解繊状態とすることを特徴とする木質化粧板の製造方法。
【請求項９】
請求項６〜８のいずれか１つにおいて、
解繊状態になっている部分を含む部分に樹脂を含浸させて固化することを特徴とする木質化粧板の製造方法。
【発明の詳細な説明】
【技術分野】
【０００１】
本発明は、木質化粧板、その木質化粧板が製造される途中に形成される木質化粧板中間材及び木質化粧板の製造方法に関し、特に、ドライアイス微粒子をメディアとしたブラスト処理により木質化粧材の表面を解繊状態にする技術に関する。
【背景技術】
【０００２】
従来、この種の木質化粧板の表面処理方法として、例えば特許文献１及び特許文献２に示されるように、木質化粧材の表面にメディアとしてブラスト用研磨材を吹き付けてショットブラスト処理を行い、表面の軟らかい部分を研削除去して硬い部分を残すことで、この木質化粧材の表面に凹凸部を形成するいわゆる浮造り加工を施すことは一般によく知られている。
【先行技術文献】
【特許文献】
【０００３】
【特許文献１】特開２００９−７９４２７号公報
【特許文献２】特開２００９−０６７０３３号公報
【発明の概要】
【発明が解決しようとする課題】
【０００４】
ところで、特許文献１及び特許文献２にあるように、上記のようにショットブラストにより木材表面を処理して浮造加工が行われる場合、ショットブラストの研磨材として、砂やガラスビーズ等が一般的に使用される。
【０００５】
しかし、このようなショットブラスト処理では、メディアの衝突による衝撃力によって化粧材を研削するので、深さの深い処理をしたときには表層の木質繊維が完全に除去されてしまい、そこに樹脂を含浸して得られるＷＰＣ（Wood Plastic Combination：樹脂含浸）化粧板は表面の樹脂層によって人工的な外観を持つ化粧板となるという難があった。
【０００６】
本発明は斯かる点に鑑みてなされたものであり、その主たる目的は、木質化粧材の表面に対して行うブラスト処理方法に工夫を加えることにより、その木質化粧材に対する樹脂の含浸性を向上させるだけでなく、木質繊維の除去作用を可及的に抑制し、樹脂を含浸したときに得られる化粧板が、より自然観に優れた外観意匠を有するものとなるようにすることにある。
【課題を解決するための手段】
【０００７】
上記の目的を達成すべく、この発明では、ブラスト処理をするときのメディアとして、ブラスト用研磨材ではなく、ドライアイスの微粒子を用いるとともに、ブラスト処理する対象の木質化粧材の表面を部分的に加熱状態にし、そのドライアイス微粒子の昇華（固体から気体への直接変化）の際のエネルギーを利用することで、木質繊維の除去を抑えて、原形をより多く留めた解繊状態にし、同時に、その解繊状態を加熱部分と非加熱部分とで異ならせるようにした。
【０００８】
具体的には、第１の発明に係る木質化粧板中間材は、表面に、一部が部分的に加熱状態にある木質化粧材表面の全体に高速度で衝突したドライアイス微粒子が昇華するときのエネルギーにより木質繊維が解繊状態になりかつ該解繊状態が加熱部分と非加熱部分とで異なる解繊層を有することを特徴とする。
【０００９】
第２の発明に係る木質化粧板中間材は、表面に、一部が部分的に加熱状態にある木質化粧材表面の全体に高速度で衝突してめり込んだドライアイス微粒子が昇華するときのエネルギーにより木質繊維が解繊状態になりかつ該解繊状態が加熱部分と非加熱部分とで異なる解繊層を有することを特徴とする。
【００１０】
この第１及び第２の発明では、木質化粧板中間材の表面に、一部が部分的に加熱状態にある木質化粧材表面の全体に高速度で衝突し又はそれに加えてめり込んだドライアイス微粒子が昇華するときのエネルギーにより木質繊維が解繊状態となった解繊層が形成されている。すなわち、ドライアイス微粒子によるブラスト処理が行われた際、ドライアイス微粒子の衝突による衝撃力だけでなく、ドライアイス微粒子が昇華（気化）して急激に体積膨張し、木質化粧材を内部から破壊する形態が伴う。そのため、通常のブラスト用研磨材によるショットブラスト処理のように硬い部分が残り軟らかい部分が除去されて凹部が形成されず、軟らかい部分も残るようになって木質繊維の除去が抑えられる。このことで、上記解繊層では、木質繊維を恰も「耕したようにスポンジ状」になり、繊維の原形をより多く留めた状態となる。その結果、この表面の解繊層に樹脂を含浸してＷＰＣ処理をしたときに、解繊状態にある木質繊維の間に樹脂が入り易くなって効率よく樹脂を含浸することができ、そのＷＰＣ処理された木質化粧板は、繊維を留めたより自然観に優れた深みのある外観意匠を有するものになる。
【００１１】
そして、上記解繊層は、木質化粧材表面において加熱された加熱部分と、加熱されていない非加熱部分とで解繊状態が異なり、加熱部分では加熱を受けた分だけドライアイス微粒子の昇華エネルギーの効果が大きくなって膨張力が増大し、強く解繊される一方、非加熱部分では相対的に昇華エネルギーの効果が低下して膨張力が下がり弱く解繊され、両者の間の解繊処理強度が変化する。このことで、外観意匠が部分的に変化した木質化粧板が得られる。
【００１２】
第３の発明は、第１又は第２の発明において、解繊層は、表面の木質繊維の少なくとも一部がミクロフィブリル化される程度に解繊状態になっていることを特徴とする。
【００１３】
この第３の発明では、表面の木質繊維の解繊状態は、その少なくとも一部がミクロフィブリル化される程度であるので、望ましい解繊状態が得られる。
【００１４】
第４の発明に係る木質化粧板は、第１〜第３の発明のいずれか１つの木質化粧板中間材の解繊層を含む部分に樹脂が含浸して固化していることを特徴とする。
【００１５】
この第４の発明では、木質化粧板中間材の表面の解繊層で木質繊維が解繊状態となっており、この解繊層を含む部分に樹脂が含浸して固化しているので、その木質化粧板は、解繊状態にある木質繊維の間に樹脂が効率よく含浸しているとともに、繊維を留めたより自然観に優れた深みのある外観意匠を有するＷＰＣ木質化粧板となる。
【００１６】
第５の発明は、第４の発明において、樹脂が含浸して固化している表面に塗膜層が設けられていることを特徴とする。
【００１７】
この第５の発明では、木質化粧板において樹脂が含浸固化している表面が塗膜層により保護されるとともに、木質化粧板の外観意匠を高めることができる。
【００１８】
第６の発明に係る木質化粧板の製造方法は、木質化粧材の少なくとも表面の一部を部分的に加熱し、その部分的な加熱状態にある木質化粧材の表面全体にドライアイス微粒子を高速度で衝突させることにより、そのドライアイス微粒子が昇華するときのエネルギーにより該木質化粧材の表面を解繊状態としかつ該解繊状態を加熱部分と非加熱部分とで異ならせる工程を有することを特徴とする。
【００１９】
第７の発明に係る木質化粧板の製造方法は、木質化粧材の少なくとも表面の一部を部分的に加熱し、その部分的な加熱状態にある木質化粧材の表面全体にドライアイス微粒子を高速度で衝突させてめり込ませることにより、そのドライアイス微粒子が昇華するときのエネルギーにより該木質化粧材の表面を解繊状態としかつ該解繊状態を加熱部分と非加熱部分とで異ならせる工程を有することを特徴とする。
【００２０】
この第６及び第７の発明では、ドライアイス微粒子が木質化粧材の表面全体に高速度で衝突し、又はそれに加えてめり込み、そのドライアイス微粒子が昇華するときのエネルギーにより木質化粧材の表面が解繊状態となる。すなわち、ドライアイス微粒子によるブラスト処理では、ドライアイス微粒子の衝突による衝撃力だけでなく、ドライアイス微粒子が昇華する際に急激に体積膨張することで、内部からの破壊の形態を伴うので、解繊状態では、木質繊維の除去が抑えられ、ショットブラスト処理のように凹部が形成されるのではなく、木質繊維を恰も耕したようになって、原形をより多く留めた状態となる。その結果、表面に樹脂を含浸してＷＰＣ処理をしたときに、解繊状態にある木質繊維の間に効率よく樹脂を含浸することができ、繊維を留めたより自然観に優れた深みのある外観意匠を有するＷＰＣ木質化粧板が得られる。
【００２１】
また、上記木質化粧材表面の解繊状態は、加熱された加熱部分と、加熱されていない非加熱部分とで異なり、加熱部分では加熱を受けた分だけドライアイス微粒子の昇華エネルギーの効果が大きくなって膨張力が増大し、強く解繊される一方、非加熱部分では相対的に昇華エネルギーの効果が低下して膨張力が下がり弱く解繊され、両者の間の解繊処理強度が変化する。このことで、外観意匠が部分的に変化した木質化粧板が得られる。
【００２２】
第８の発明に係る木質化粧板の製造方法は、第６又は第７の発明において、木質化粧材表面の木質繊維の少なくとも一部がミクロフィブリル化される程度に解繊状態とすることを特徴とする。
【００２３】
この第８の発明では、表面の木質繊維の解繊状態を、少なくとも一部がミクロフィブリル化される程度としたので、望ましい解繊状態が得られる。
【００２４】
第９の発明は、第６〜第８の発明のいずれか１つにおいて、解繊状態になっている部分を含む部分に樹脂を含浸させて固化することを特徴とする。
【００２５】
この第９の発明では、木質化粧板の表面の木質繊維が解繊状態となっており、この解繊状態になった部分を含む部分に樹脂が含浸して固化しているので、その樹脂が解繊状態にある木質繊維の間に効率よく含浸しているとともに、繊維を留めたより自然観に優れた深みのある外観意匠を有するＷＰＣ木質化粧板が得られる。
【発明の効果】
【００２６】
以上説明したように、第１、第２、第６及び第７の発明によると、木質化粧材の表面の一部を部分的に加熱状態にしてドライアイス微粒子を高速度で衝突させ、又は加えてめり込ませ、そのドライアイス微粒子の昇華エネルギーにより表面の木質繊維を解繊状態にしかつその解繊状態を加熱部分と非加熱部分とで異ならせたことにより、その解繊状態では木質繊維の除去が抑えられ、木質繊維の原形をより多く留めた状態となり、ＷＰＣ処理をしたときに、解繊状態にある木質繊維の間に効率よく樹脂を含浸することができるとともに、繊維を留めたより自然観に優れた深みのある外観意匠を有するＷＰＣ外観の木質化粧板が得られる。しかも、木質化粧材表面の解繊状態は、加熱を受けた加熱部分と、加熱されていない非加熱部分とで異なり、加熱部分では強く解繊される一方、非加熱部分では相対的に弱く解繊され、両者間の解繊処理強度が変化するので、外観意匠が部分的に変化した木質化粧板が得られる。
【００２７】
第３及び第８の発明によると、表面の木質繊維の少なくとも一部がミクロフィブリル化される程度に解繊状態としたことにより、望ましい解繊状態が得られる。
【００２８】
第４及び第９の発明によると、解繊状態になった部分を含む部分に樹脂を含浸して固化したことにより、樹脂が解繊状態にある木質繊維の間に効率よく含浸しているとともに、繊維を留めたより自然観に優れた深みのある外観意匠を有するＷＰＣ木質化粧板が得られる。
【００２９】
第５の発明によると、樹脂が含浸されて固化している表面に塗膜層を設けたことにより、塗膜層により木質化粧板の表面が保護されるとともに、木質化粧板の外観意匠を高めることができる。
【図面の簡単な説明】
【００３０】
【図１】図１は、ドライアイス微粒子によるブラスト処理により表面に解繊層が形成された本発明の実施形態に係る木質化粧板中間材を概略的に示す断面図である。
【図２】図２は、解繊層表面の顕微鏡写真である。
【図３】図３は、解繊層を含む部分に樹脂が含浸された木質化粧板を概略的に示す断面図である。
【図４】図４は、解繊層を含む部分に樹脂が含浸された木質化粧板の断面構造を示す顕微鏡写真である。
【図５】図５は、ドライアイス微粒子によるブラスト処理がされていない無処理の木質化粧板表面を示す図２相当の顕微鏡写真である。
【図６】図６は、無処理の木質繊維に樹脂が含浸された木質化粧板の断面構造を示す図４相当の顕微鏡写真である。
【図７】図７は、本発明の実施形態に係る木質化粧板の製造方法の主要工程を示す図である。
【図８】図８は、比較のためにショットブラストにより木質化粧板を製造する方法を示す図である。
【発明を実施するための形態】
【００３１】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００３２】
（木質化粧板中間材）
図１は本発明の実施形態に係る木質化粧板中間材Ａ２を示す。この木質化粧板中間材Ａ２は、後述する木質化粧板Ａ３（図３参照）が木質化粧材Ａ１から製造される途中に形成される。木質化粧板中間材Ａ２（木質化粧材Ａ１）は、例えば天然木質材や、これらの積層物をスライスした薄切り片等が用いられ、樹種は限定されない。例えばオーク、バーチ、ビーチやチェリー等の硬さの硬い樹種や、スギ、ツガ、ヒノキ、サワグルミ等の硬さの軟らかい樹種等が用いられる。天然木質材は、針葉樹、広葉樹、早生樹等、どのようなものでも使用することができる。また、天然木質材の積層物をスライスしたものとは、いわゆる人工突板といわれるものである。
【００３３】
好適には、繊維長の長い針葉樹が用いられる。針葉樹は、軟質部と硬質部との表面硬度の方さの違いが大きく、本発明の製造方法により、特にモース硬度が低く、繊維長の長い軟質部の解繊が選択的に行われる。
【００３４】
木質化粧材Ａ１には、無垢材、無垢集成材、集成材、乾燥単板や生単板（濡れ単板）を使用することができる。木質化粧材Ａ１の厚みは、乾燥単板や生単板（濡れ単板）を使用する場合、０．１５〜３．０ｍｍ程度が好ましく、より好ましくは０．６０〜３．０ｍｍ程度がよい。これらを、所望の基材表面に貼着し又はそのまま使用してもよい。
【００３５】
木質化粧材Ａ１の硬度は、モース硬度で２以下ないし３以下で、ドライアイス微粒子Ｄの硬度（モース硬度２）と同等かそれよりも低いこと好ましい。尚、杉等の針葉樹はモース硬度が２程度、サクラ等の柔らかい広葉樹はモース硬度が３程度、オーク等の硬い広葉樹はモース硬度が４〜５程度、アフリカ材はモース硬度が６程度である。硬度がドライアイス微粒子Ｄの硬度を超えるものを使用する場合は、ドライアイス微粒子Ｄの中に少し水分を含ませたり、湿気雰囲気化でドライアイスショットをすることで、ドライアイス微粒子Ｄの硬度をアップさせればよい。
【００３６】
上記木質化粧板中間材Ａ２は、表面の一部が部分的に所定温度以上に加熱されている状態にある後述の木質化粧材Ａ１に対し、その表面全体にドライアイス微粒子Ｄによるブラスト処理が行われたものであり（図７参照）、その木質化粧材Ａ１表面にメディアとして多数のドライアイス微粒子Ｄ，Ｄ，…が高速度で衝突することで、それら多数のドライアイス微粒子Ｄ，Ｄ，…が木質化粧材Ａ１表面との接触により加熱されて昇華するときのエネルギーにより表面の木質繊維が解繊状態になっているか、或いは、木質化粧材Ａ１の同表面に高速度で衝突してめり込んだ多数のドライアイス微粒子Ｄ，Ｄ，…の同様の昇華によるエネルギーにより表面の木質繊維が解繊状態になっている。ドライアイス微粒子Ｄの昇華とは、−７８．９℃の温度で固体状態にあるドライアイス微粒子Ｄが木質化粧材Ａ１との接触により加熱されて昇温して、液体に相変化することなく直接気体へ変化し、その際に体積が７５０倍程度に膨張することであり、このドライアイス微粒子Ｄが木質化粧材Ａ１の表面に高速度で衝突して昇華し或いは高速度で衝突してめり込んだ状態で昇華することで、木質化粧板中間材Ａ２の表面には、解繊状態になった木質繊維からなる解繊層１が形成されている。
【００３７】
ドライアイス微粒子Ｄ，Ｄ，…を高速度で衝突させる方法としては、例えばドライアイス微粒子Ｄ，Ｄ，…を高圧空気と共に搬送して噴射（噴出）し、ドライアイス微粒子Ｄ，Ｄ，…を木質化粧材Ａ１表面に衝突させる方法の場合、微粒子Ｄ，Ｄ，…の衝突スピードは、高圧空気の圧力と空気流量とで調整する。ノズル噴出直後で、１００〜３５０ｍ／ｓ、好ましくは２００〜３００ｍ／ｓとなるように設定される。１００ｍ／ｓよりも低速となると、ブラスト効果が薄れ、３５０ｍ／ｓよりも高速となると、音速に近づくか又は超えるため、騒音が激しくなる。騒音発生の可否、ドライアイスメディアによる処理深さに鑑み、適宜調整すればよい。
【００３８】
また、この解繊層１は、木質化粧材Ａ１表面に対する部分的な加熱の有無に応じて解繊状態が加熱部分と非加熱部分とで異なり、加熱部分では加熱を受けた分だけ昇華エネルギーの効果が大きくなって膨張力が増大し、強く解繊される一方、非加熱部分では相対的に昇華エネルギーの効果が低下して膨張力が下がり弱く解繊され、両者の間の解繊処理強度が変化している。
【００３９】
上記木質化粧材Ａ１表面における加熱部分の表面温度は、３５℃〜８０℃（３５℃以上８０℃以下）が好ましく、４０℃〜６０℃（４０℃以上６０℃以下）がさらに好ましい。この表面温度が３５℃未満であると、ドライアイス微粒子Ｄの昇華エネルギーが不十分で、適切な解繊状態にある解繊層１を得るのことが困難となる一方、８０℃を超えると、ドライアイス微粒子Ｄが木質化粧材Ａ１の表面に達することなく昇華して、その昇華エネルギーが無駄になる虞れがあるので、３５℃〜８０℃がよい。
【００４０】
この解繊層１では、表面の木質繊維の少なくとも一部がミクロフィブリル化される程度に解繊状態になっていることが望ましい。このように木質繊維の解繊状態を、その少なくとも一部がミクロフィブリル化される程度とすることで、望ましい解繊状態が得られ、後述するように、この解繊層１を含む部分に樹脂が含浸されて固化したときに得られる木質化粧板Ａ３は、樹脂が解繊状態にある木質繊維の間に効率よく含浸しているとともに、繊維を留めたより自然観に優れた深みのある外観意匠を有するＷＰＣ木質化粧板となる。
【００４１】
上記ブラスト処理で用いられるドライアイス微粒子Ｄは、例えば０．０１〜０．３ｍｍの平均粒径を有するものが用いられる。平均粒径が０．３ｍｍよりも大きいと、通常のショットブラスト処理と同様に表面にクレータ状の凹部が形成されるので、好ましくない。また、このドライアイス微粒子Ｄの硬度は、例えばモース硬度で２程度である。ドライアイス微粒子Ｄが木質化粧材Ａ１の表面にめり込み易くするために、ドライアイス微粒子Ｄの形状をそれに適した形状、例えば球状や多角形にすることが望ましい（後述するようにブロック状又はペレット状のドライアイスを粉砕する際等に同形状にする）。
【００４２】
図２は、木質化粧板中間材Ａ２表面に形成された解繊層１の表面を示す顕微鏡写真であり、この解繊層１では、表面の木質繊維の少なくとも一部がミクロフィブリル化される程度に解繊状態になっている。尚、図５は、比較のための顕微鏡写真であり、表面に対するドライアイス微粒子Ｄによるブラストやショットブラスト処理を行っていない無処理の木質化粧板中間材を示している。
【００４３】
（木質化粧板）
図３は、本発明の実施形態に係る木質化粧板Ａ３を示す。この木質化粧板Ａ３は、上記木質化粧板中間材Ａ２に対し、ＷＰＣ処理により、その表面の解繊状態になった解繊層１を含む部分に樹脂が含浸して固化したものである。
【００４４】
ここで、上記解繊層１を含む部分に含浸させる樹脂について詳細に説明する。この樹脂は、例えば含浸樹脂と充填樹脂の２つの樹脂を用いる。これらの含浸樹脂及び充填樹脂は、共に、活性エネルギー線硬化特性と湿気硬化特性とを兼ね備えている。このため、湿気硬化特性のみを有する樹脂と比べると、活性エネルギー線の照射により瞬時に樹脂を硬化させることができる。含浸樹脂と充填樹脂とは、どちらか片方だけを用いてもよいし、両方用いてもよい。
【００４５】
両樹脂は、ポリエステルアクリレート、エポキシアクリレート、ウレタンアクリレート、ポリエーテルアクリレート等のオリゴマーやポリマーを単独、又はこれらを複数混合させたものに、反応性モノマーを加えたものを主成分とする。さらに、両樹脂は、主成分に対して、ポリイソシアネートを１質量％以上でかつ１５質量％以下添加されてなる。
【００４６】
両樹脂に用いるオリゴマー、ポリマー及び反応性モノマーは、活性エネルギー線硬化特性を有する樹脂として一般的に用いられるものでよい。両樹脂に用いる反応性モノマーの例として以下のものが挙げられる。
【００４７】
単官能モノマーの例としては、ラウリルアクリレート、２−エチルヘキシルアクリレート、２−ヒドロキシエチルアクリレート、１，６−ヘキサンジオールモノアクリレート、ジシクロペンタジエンアクリレート、２−ヒドロキシルプロピルアクリレート、フェノキシジエチレングリコールアクリレート、イソボロニルアクリレート、β−カルボキシエチルアクリレート、アクリロイルモルフォリン、２−ヒドロキシエチルアクリロイルホスフェート、テトラヒドロフルフリルアクリレート、Ｎ，Ｎ−ジエチルアミノエチルアクリレート、Ｎ，Ｎ−ジメチルアミノエチルアクリレート、グリシジルアクリレート、ベンジルアクリレート等が挙げられる。
【００４８】
２官能モノマーの例としては、エチレングリコールジメタクリレート、ジエチレングリコールジアクリレート、ジエチレングリコールジメタアクリレート、トリエチレングリコールジアクリレート、トリエチレングリコールジメタアクリレート、ポリエチレングリコールジアクリレート、ポリエチレングリコールジメタアクリレート、ジプロピレングリコールジアクリレート、ジプロピレングリコールジメタアクリレート、トリプロピレングリコールジアクリレート、トリプロピレングリコールジメタアクリレート、ポリプロピレンジアクリレート、ポリプロピレンジメタアクリレート、１，６−ヘキサンジオールジアクリレート、１，４−ブタンジオールジアクリレート、１，４−ブタンジオールジメタアクリレート、ネオペンチルグリコールジアクリレート、ネオペンチルグリコールジメタアクリレート、１，９−ノナンジオールジアクリレート、１，９−ノナンジオールジメタアクリレート等が挙げられる。
【００４９】
３官能モノマーの例として、トリメチロールプロパントリアクリレート、トリメチロールプロパントリメタアクリレート、エトキシ化トリメチロールプロパントリアクリレート、エトキシ化トリメチロールプロパントリメタアクリレート、ペンタエリスリトールトリアクリレート、ペンタエリスリトールトリメタアクリレート、グリセリンプロポキシトリアクリレート等が挙げられる。
【００５０】
４官能以上のモノマーの例としては、ペンタエリスリトールテトラアクリレート、エトキシ化ペンタエリスリトールテトラアクリレート、ポロポキシ化ペンタエリスリトールテトラアクリレート、ジトリメチロールプロパンテトラアクリレート、ジペンタエリスリトールヘキサアクリレート等が挙げられる。
【００５１】
また、両樹脂には、イソシアネート系化合物が添加されることが好ましい。このイソシアネート系化合物は、空気中の湿気を吸収し、両樹脂の湿気硬化に寄与する。このため、両樹脂の木質化粧板中間材Ａ２への密着性をより向上させることができる。
【００５２】
イソシアネート系化合物の具体例としては、ヘキサメチレンジイソシアネート、イソホロンジイソシアネート、トリレンジイソシアネート、ジフェニルメタンジイソシアネート、キシリレンジイソシアネート、ノルボルネンジイソシアネート等のイソシアネートモノマー、並びにこれらのビウレット体、イソシアヌレート体、トリメチロールプロパンのアダクト体等のポリイソシアネート誘導体、並びにこれらイソシアネートモノマーまたはポリイソシアネート誘導体のブロック体等が挙げられる。さらには、イソシアネート系化合物は、無黄変型または難黄変型のものを用いることが好ましい。これらのイソシアネート系化合物を単独で、又はこれらを複数混合して用いる。
【００５３】
両樹脂には、さらに、一般的に用いられる錫化合物や、亜鉛化合物、アミン化合物等の触媒を添加してもよい。
【００５４】
そして、具体的には、上記の両樹脂のうちのいずれかの一方の樹脂又は両樹脂をドライアイス微粒子Ｄによるブラスト処理された木質化粧板中間材Ａ２の表面全体に塗布する。例えば含浸樹脂は、スポンジロールコーターやナチュラルリバースコーター、フローコーター等を使用して塗布する。このように、木質化粧板中間材Ａ２の表面に解繊層１が形成され、その解繊層１では木質繊維の少なくとも一部がミクロフィブリル化される程度まで解繊状態になっているので、解繊層１に対する樹脂の含浸性が高くなり、木質化粧板中間材Ａ２の内部にまで含浸樹脂を浸透させることができる。
【００５５】
この場合、含浸樹脂は、低粘度でかつ含浸性の高い樹脂であることが好ましい。具体的には、含浸樹脂は、木質化粧板中間材Ａ２の表面に塗布されたとき、その粘度が１００Ｐａ・ｓ以下であることが好ましい。このように、含浸樹脂を低粘度のものとすることで、含浸性をより高めることができる。なお、含浸樹脂は、上述したモノマーにより希釈したり加熱したりすることで、上記の粘度となるように調整する。また、例えば、予め表面の温度が４０°〜５０°となるように木質化粧板中間材Ａ２を加熱し、この表面の温度よりも１０°〜２０°低い温度にした含浸樹脂を塗布することで、この含浸樹脂の含浸性をより向上させることができる。
【００５６】
含浸樹脂を硬化又は半硬化させるために、木質化粧板中間材Ａ２の表面側から活性エネルギー線を照射する。活性エネルギー線には紫外線又は電子線が用いられる。
【００５７】
活性エネルギー線が紫外線である場合、含浸樹脂に、光重合開始剤を添加する。光重合開始剤としては、一般的に用いられるラジカル反応型のアセトフェノン系、ベンゾフェノン系、ベンジル系、ベンゾイン系等のカルボニル化合物、テトラアルキルチウラムモノサルファイド、チオキサンソン等のイオウ化合物を単独、またはこれらを複数混合して用いてもよい。しかし、含浸樹脂の硬化を促進するためには、上記一般的な光重合開始剤よりも紫外線に対して反応性に優れたものが好ましい。
【００５８】
具体的には、光重合開始剤として、含浸樹脂は、ビスアシルフォスフィンオキサイドを０．１質量％以上１．５質量％以下含むものか、モノアシルフォスフィンオキサイドを０．５質量％以上５．０質量％以下含むものであることが好ましい。ビスアシルフォスフィンオキサイドまたはモノアシルフォスフィンオキサイドは、紫外線の波長領域が３５０ｎｍ〜４００ｎｍ近辺である長波長に吸収極大がある。したがって、紫外線を発光する光源として、３５０ｎｍ以上４００ｎｍ以下の長波長領域に発光スペクトルを持つ発光方式を用いることにより、含浸樹脂をより効果的に硬化させることができる。具体的には、放電灯方式のメタルハライドランプ、無電極方式のＤバルブ、Ｖバルブ、Ｑバルブ、Ｍバルブ、パルスＵＶ方式等を使用する。
【００５９】
また、活性エネルギー線が紫外線である場合、含浸樹脂には、増感剤や、光安定剤、紫外線吸収剤、貯蔵安定剤等の助剤を添加してもよい。また、含浸樹脂に染料、顔料等を加えて着色を行ってもよい。
【００６０】
また、充填樹脂は、ショットブラスト処理により処理された木質化粧材Ａ１表面の凹部を充填するための樹脂であり、当該充填性を高めるために、含浸樹脂よりも粘度が高い点が異なる。
【００６１】
上記木質化粧板Ａ３においては、上記樹脂が含浸して固化している表面に塗膜層２が設けられている。この塗膜層２は、例えばアクリル系透明樹脂塗料やウレタン系透明樹脂塗料等からなる。
【００６２】
図４は、表面の解繊層１に樹脂が含浸された木質化粧板Ａ３の断面構造を示す顕微鏡写真であり、この解繊層１では、樹脂は表面の少なくとも一部がミクロフィブリル化される程度に解繊状態になっている木質繊維内に含浸している。尚、図６は、比較のために、表面に対するドライアイス微粒子Ｄによるブラストやショットブラスト処理を行っていない無処理の木質化粧板中間材Ａ２に対しＷＰＣ処理を行ったものの顕微鏡写真を示している。
【００６３】
（木質化粧板の製造方法）
次に、上記木質化粧板Ａ３の製造方法について図７に基づいて説明する。この図７は製造方法の主な工程のみを示しており、まず、木質化粧板Ａ３（木質化粧板中間材Ａ２）となる木質化粧材Ａ１の表面の一部を部分的に所定温度（好ましくは３５℃〜８０℃）に加熱する。そのとき、木質化粧材Ａ１の表面のみの一部を加熱してもよく、表面の一部が所定温度となるように木質化粧材Ａ１を加熱すればよい。
【００６４】
この加熱を行うためには、例えば木質化粧材Ａ１表面の一部が熱を受けるようにドライヤーに通過させるか、木質化粧材Ａ１表面の一部をヒートロール等の発熱体に接触させながら送るか、高周波加熱装置により加熱するかすればよい。
【００６５】
次いで、図７（ａ）に示すように、木質化粧材Ａ１の部分的に加熱状態にある表面の全体に、メディアとしてのドライアイス微粒子Ｄ，Ｄ，…を高速度で衝突させ、その衝突したドライアイス微粒子Ｄ，Ｄ，…が木質化粧材Ａ１の表面との接触により加熱されて昇華するときのエネルギーにより木質化粧材Ａ１の表面を解繊状態とし、同時に該解繊状態を木質化粧材Ａ１表面における加熱部分と非加熱部分とで異ならせることで、図７（ｂ）に示すように、表面に解繊層１が形成された木質化粧板中間材Ａ２を得る。或いは、上記ドライアイス微粒子Ｄ，Ｄ，…を木質化粧材Ａ１の表面に高速度で衝突させてめり込ませることにより、そのドライアイス微粒子Ｄが同様にして昇華するときのエネルギーにより該木質化粧材Ａ１の表面を解繊状態としかつ該解繊状態を加熱部分と非加熱部分とで異ならせることで、表面に解繊層１が形成された木質化粧板中間材Ａ２を得る。
【００６６】
上記木質化粧材Ａ１の表面を解繊状態とするとき、木質化粧材Ａ１表面の木質繊維の少なくとも一部がミクロフィブリル化される程度に解繊状態とすることが望ましい。
【００６７】
その際、木質化粧材Ａ１の表面が部分的に所定温度に加熱されているので、上記木質化粧板中間材Ａ２表面に形成される解繊層１の解繊状態は、加熱を受けた加熱部分と、加熱されていない非加熱部分とで異なり、加熱部分では加熱を受けた分だけ昇華エネルギーの効果が大きくなって膨張力が増大し、強く解繊される一方、非加熱部分では相対的に昇華エネルギーの効果が低下して膨張力が下がり弱く解繊され、両者の間の解繊処理強度が変化する。
【００６８】
上記ドライアイス微粒子Ｄを木質化粧材Ａ１の表面に高速度で衝突させるために、ドライアイス微粒子Ｄを圧縮空気と共に木質化粧材Ａ１の表面に吹き付ける方法があり、このドライアイス微粒子Ｄの吹付方法としては、公知である２ホース式（２ガンホース式）、１ホース式（１ガンホース）等を採用すればよい。
【００６９】
２ホース式では、図示しないが、空気ホースに圧縮空気を流し、この圧縮空気流によるベンチュリ負圧によりドライアイスホースからドライアイス微粒子Ｄを吸引して圧縮空気中に混合し、このドライアイス微粒子Ｄをノズルで急加速して圧縮空気と共に噴出させて木質化粧材Ａ１に吹き付けるようにしている。
【００７０】
また、１ホース式は、同様に図示しないが、ドライアイス微粒子Ｄを圧縮空気と混合して１つのホース内に流し、このドライアイス微粒子Ｄがノズルに達したときに、その内部でさらに加速して圧縮空気と共に噴出させて木質化粧材Ａ１に吹き付けるようにしたものである。
【００７１】
ドライアイス微粒子Ｄを生成する場合、例えば液化炭酸ガスをプレス機に注入圧縮してブロック状又はペレット状のドライアイスを作り、このブロック状又はペレット状のドライアイスをミルや別のブレス機等で砕くことで、微粒子とするようにすればよい。
【００７２】
また、噴出ノズルを対向させ、噴出されるドライアイス微粒子Ｄ同士を１回又は複数回衝突させることにより、粒子径を小さくしてもよい。
【００７３】
次いで、図７（ｃ）に示すように、上記木質化粧板中間材Ａ２表面の、解繊状態になっている解繊層１を含む部分に樹脂を含浸させて固化（ＷＰＣ処理）する。その後、上記樹脂が含浸されて固化している表面に塗膜層２を形成する。以上で木質化粧板Ａ３が製造される。
【００７４】
したがって、上記実施形態では、以下の作用効果が得られる。木質化粧材Ａ１から得られる木質化粧板中間材Ａ２は、その表面に、木質化粧材Ａ１の部分的な加熱状態にある表面に高速度で衝突し又はそれに加えてめり込んだドライアイス微粒子Ｄの昇華によるエネルギーにより木質繊維が解繊状態となった解繊層１が形成されている。このようなドライアイス微粒子Ｄによるブラスト処理によれば、ドライアイス微粒子Ｄの衝突による衝撃力だけでなく、内部にめり込んだドライアイス微粒子Ｄが急激に昇華（気化）する際の急激な体積膨張による内部からの破壊の形態を伴うので、上記解繊層１では、木質繊維の除去が抑えられ、解繊されたような構造となる。
【００７５】
すなわち、例えば図８（ａ）に示すように、仮に木質化粧材Ａ１の表面に石やガラスビーズのような硬いブラスト用研磨材１０，１０，…を用いる通常のショットブラスト処理した場合には、図８（ｂ）に示すように、得られる木質化粧板中間材Ａ２′の表面には、硬い部分が残り軟らかい部分が除去されて多数の凹部１１，１１，…が形成される。そして、図８（ｃ）に示すように、この凹部１１に樹脂を含浸させて固化し樹脂層１２を形成するＷＰＣ処理をしても、表面の強化には有効であるものの、得られた木質化粧板Ａ３′は、柔らかい部分の凹部１１に含浸樹脂又は充填樹脂のみが存在する人工的なＷＰＣ外観となる。
【００７６】
これに対し、本発明の実施形態では、上記ショットブラスト処理とは異なり、木質化粧板中間材Ａ２表面の解繊層１は、繊維のうちの軟らかい部分の繊維も解繊された状態で残り（図２参照）、木質繊維を恰も「耕したようにスポンジ状」になって、木質繊維の原形をより多く留めた状態となる。そのため、この表面の解繊層１を含む部分に樹脂を含浸させて固化するＷＰＣ処理をしたとき、解繊層１の解繊状態にある木質繊維の間に樹脂が入り易くなって効率よく樹脂を含浸することができる。その結果、ＷＰＣ処理された木質化粧板Ａ３は、表面により多くの解繊された繊維が留まってより自然観に優れた深みのある外観意匠を有することとなる。
【００７７】
そして、上記解繊層１は、既述したように、木質化粧材Ａ１表面において加熱されている加熱部分と、加熱されていない非加熱部分とで解繊状態が異なり、加熱部分では加熱を受けた分だけ昇華エネルギーの効果が大きくなって膨張力が増大し、強く解繊される一方、非加熱部分では相対的に昇華エネルギーの効果が低下して膨張力が下がり弱く解繊され、両者の間の解繊処理強度が変化する。このことで、外観意匠が部分的に変化した木質化粧板Ａ３が得られる。
【００７８】
また、木質化粧板中間材Ａ２の解繊層１を含む部分に樹脂が含浸して固化している表面に塗膜層２が設けられているので、その木質化粧板Ａ３の表面が塗膜層により保護され、木質化粧板Ａ３の外観意匠を高めることもできる。
【産業上の利用可能性】
【００７９】
本発明は、表面に木質繊維の原形をより多く留めた状態の解繊層を形成して、その解繊状態にある木質繊維の間に効率よく樹脂を含浸でき、繊維を留めたより自然観に優れた深みのある外観意匠を有し、その外観意匠が部分的に変化したＷＰＣ外観の木質化粧板が得られるので、極めて有用で産業上の利用可能性が高い。
【符号の説明】
【００８０】
Ａ１  木質化粧材
Ａ２  木質化粧板中間材
Ａ３  木質化粧板
Ｄ  ドライアイス微粒子
１  解繊層
２  塗膜層
【図１】
2014195942.tif 000003
【図３】
2014195942.tif 000004
【図７】
2014195942.tif 000005
【図８】
2014195942.tif 000006
【図２】
2014195942.tif 000007
【図４】
2014195942.tif 000008
【図５】
2014195942.tif 000009
【図６】
2014195942.tif 000010